(57)【要約】【課題】ＡＬＣ板を配列してなる既存外壁に対して、ＡＬＣ板を破損させることなく改装用の仕上げ層が施工された外壁構造を提供する。【解決手段】ＡＬＣ板４の前面にプライマー５を塗布する。ＡＬＣ板４の段部４ｃに５０％モジュラス値が０．２Ｎ／ｍｍ２以下のシーリング材１０及びパテ材１１をしごき塗りする。ワッシャ９及び皿ビス８によってネット６を外壁１に固定する。該ネット６を塗り込めるようにして、５０％モジュラス値が０．２Ｎ／ｍｍ２以下の弾性接着剤１３を塗着する。この弾性接着剤層１３の上にタイル１２を押し当てて接着する。地震時に建築躯体が動いたときに、ＡＬＣ板４がその動きに追従し、ＡＬＣ板４に加わる応力が緩和され、ＡＬＣ板４の破損が防止される。【選択図】図３
2007291683.tif 000002
【特許請求の範囲】
【請求項１】
ＡＬＣ板を配列してなる既存外壁に対して、改装用の仕上げ層が施工された外壁構造において、
該ＡＬＣ板と仕上げ層との間に、５０％モジュラス値が０．２Ｎ／ｍｍ２以下の弾性材よりなる弾性材層が設けられていることを特徴とする外壁構造。
【請求項２】
ＡＬＣ板を配列してなる既存外壁に対して、改装用の仕上げ層が施工された外壁構造において、
該ＡＬＣ板は前面周縁に面取り部が形成されており、該ＡＬＣ板の継ぎ目位置に２つの面取り部よりなる溝部が形成されており、該溝部に５０％モジュラス値が０．２Ｎ／ｍｍ２以下のパテ材が充填されていることを特徴とする外壁構造。
【請求項３】
請求項１又は２において、前記既存外壁にネットがビスによって固定され、該ネットを塗り込めるようにして５０％モジュラス値が０．２Ｎ／ｍｍ２以下の弾性材よりなる弾性材層が設けられ、該弾性材層に前記仕上げ層が設けられていることを特徴とする外壁構造。
【請求項４】
請求項１ないし３のいずれか１項において、前記仕上げ層はタイルよりなり、該タイルが前記ＡＬＣ板に板内割付けで張り付けられていることを特徴とする外壁構造。
【請求項５】
請求項１ないし３のいずれか１項において、前記仕上げ層は塗り材よりなることを特徴とする外壁構造。
【発明の詳細な説明】
【技術分野】
【０００１】
ＡＬＣ板を配列してなる既存外壁に対して、改装用の仕上げ層が施工された外壁構造に関する。
【背景技術】
【０００２】
既設壁面を改修するために、該既設壁面に対して新規タイルを施工することは周知である。
【０００３】
例えば、特開２００３−２３９５００号には、横木に施工された既設サイディングにネットを張り、ねじ部材をネット、サイディングを介して横木にねじ込んでネットを止着し、該ネットに樹脂モルタルよりなる下地調整材及び接着剤を塗布し、その上からタイルを張り付ける外壁材の施工方法が開示されている。同号公報には、サイディングの他、ＡＬＣ製の既設壁面に対しても、上記のようにしてタイルを張り付けることができると記載されている。
【特許文献１】特開２００３−２３９５００号
【発明の開示】
【発明が解決しようとする課題】
【０００４】
上記特開２００３−２３９５００号のＡＬＣ板よりなる既設壁面は、新規タイルを施工する前においては、ＡＬＣ板同士が拘束されていないため、建築躯体が地震等により動いたときに該ＡＬＣ板同士がずれたり動いたり等することで応力が緩和され、これによりＡＬＣ板の破損が防止される。
【０００５】
しかしながら、新規タイルの施工後においては、既設壁面の前面が樹脂モルタルよりなる下地材によって固定され、既設壁面を構成するＡＬＣ板同士が拘束されている。このため、建築躯体が動いたときにＡＬＣ板同士がずれる等して応力を緩和することができず、ＡＬＣ板が破損するおそれがある。特に、ＡＬＣ板がネット固定用ビスによって柱等の建築躯体に固定されている場合、ＡＬＣ板のうちビスの周りに応力が集中することになり、当該箇所が破損し易い。
【０００６】
本発明は、ＡＬＣ板を配列してなる既存外壁に対して、ＡＬＣ板を破損させることなく改装用の仕上げ層が施工された外壁構造を提供することを目的とする。
【課題を解決するための手段】
【０００７】
本発明（請求項１）の外壁構造は、ＡＬＣ板を配列してなる既存外壁に対して、改装用の仕上げ層が施工された外壁構造において、該ＡＬＣ板と仕上げ層との間に、５０％モジュラス値が０．２Ｎ／ｍｍ２以下の弾性材よりなる弾性材層が設けられていることを特徴とするものである。
【０００８】
本発明（請求項２）の外壁構造は、ＡＬＣ板を配列してなる既存外壁に対して、改装用の仕上げ層が施工された外壁構造において、該ＡＬＣ板は前面周縁に面取り部が形成されており、該ＡＬＣ板の継ぎ目位置に２つの面取り部よりなる溝部が形成されており、該溝部に５０％モジュラス値が０．２Ｎ／ｍｍ２以下のパテ材が充填されていることを特徴とするものである。
【０００９】
請求項３の外壁構造は、請求項１又は２において、前記既存外壁にネットがビスによって固定され、該ネットを塗り込めるようにして５０％モジュラス値が０．２Ｎ／ｍｍ２以下の弾性材よりなる弾性材層が設けられ、該弾性材層に前記仕上げ層が設けられていることを特徴とするものである。
【００１０】
請求項４の外壁構造は、請求項１ないし３のいずれか１項において、前記仕上げ層はタイルよりなり、該タイルが前記ＡＬＣ板に板内割付けで張り付けられていることを特徴とするものである。
【００１１】
請求項５の外壁構造は、請求項１ないし３のいずれか１項において、前記仕上げ層は塗り材よりなることを特徴とするものである。
【００１２】
既設外壁を請求項１の本発明構造とするには、ＡＬＣ板を配列してなる既存外壁に対して、改装用の仕上げ層を施工する既設外壁の改修方法において、該ＡＬＣ板の前面に、５０％モジュラス値が０．２Ｎ／ｍｍ２以下の弾性材よりなる弾性材層を施工し、該弾性材層の前面に仕上げ層を施工する既設外壁の改修方法を採用するのが好ましい。
【００１３】
既設外壁を請求項２の本発明構造とするには、ＡＬＣ板を配列してなる既存外壁に対して、改装用の仕上げ層を施工する既設外壁の改修方法において、該ＡＬＣ板は前面周縁に面取り部が形成されており、該ＡＬＣ板の継ぎ目位置に２つの面取り部よりなる溝部が形成されており、該溝部に５０％モジュラス値が０．２Ｎ／ｍｍ２以下のパテ材を充填する既設外壁の改修方法を採用するのが好ましい。
【００１４】
これらの既設外壁の改修方法においては、前記既存外壁にネットをビスによって固定し、該ネットを塗り込めるようにして５０％モジュラス値が０．２Ｎ／ｍｍ２以下の弾性材よりなる弾性材層を施工し、該弾性材層に前記仕上げ層を施工することが好ましい。
【００１５】
これらの既設外壁の改修方法においては、前記仕上げ層はタイルよりなり、該タイルを前記ＡＬＣ板に板内割付けで張り付けるようにしてもよい。
【００１６】
また、これらの既設外壁の改修方法においては、前記仕上げ層として塗り材を施工するようにしてもよい。
【発明の効果】
【００１７】
本発明の外壁構造（請求項１）では、ＡＬＣ板と仕上げ層との間に、５０％モジュラス値が０．２Ｎ／ｍｍ２以下である低モジュラスな弾性材よりなる弾性材層が設けられているため、該仕上げ層がＡＬＣ板同士を拘束する力は小さい。このため、建築躯体が地震時等に変形するときにＡＬＣ板同士が建築躯体の動きに追従して変位することにより応力が緩和され、ＡＬＣ板の破損が防止される。
【００１８】
本発明の外壁構造（請求項２）では、ＡＬＣ板の継ぎ目位置に形成された溝部に対して５０％モジュラス値が０．２Ｎ／ｍｍ２以下である低モジュラスなパテ材が充填されている。このため、該仕上げ層がＡＬＣ板同士を拘束する力は小さく、建築躯体が地震時等に変形するときにＡＬＣ板同士が建築躯体の動きに追従して変位することにより応力が緩和され、ＡＬＣ板の破損が防止される。
【００１９】
本発明において、既存外壁にネットがビスによって固定され、該ネットを塗り込めるようにして弾性材層が設けられ、該弾性材層に仕上げ層が設けられていてもよい。
【００２０】
この仕上げ層がタイルよりなる場合、タイルがＡＬＣ板に板内割付けで張り付けられることにより、ＡＬＣ板間を跨ぐタイルによってＡＬＣ板同士が剛に拘束されることが回避され、これにより地震時等におけるＡＬＣ板の破損が防止される。
【００２１】
この仕上げ層は塗り材よりなっていてもよい。
【発明を実施するための最良の形態】
【００２２】
以下、図面を参照して本発明を詳細に説明する。第１図及び第２図は実施の形態に係る外壁構造とするために既設外壁を改修する方法を説明する図面、第３図は第２図のIII−III線に沿う水平断面図、第４図はこの既設外壁の改修方法を説明するフローである。
【００２３】
第１図に示す通り、柱２及び間柱３に防水紙を介してＡＬＣ板４が釘等（図示略）によって固定されることにより、既存外壁１が形成されている。第３図に示す通り、該ＡＬＣ板４は前面周縁に面取り部４ａが形成されている。該ＡＬＣ板４の木端面が突き合せられ、ＡＬＣ板４同士の継ぎ目位置に、２つの面取り部４ａ、４ａよりなる溝部４ｂが形成されている。また、該面取り部４ａの後端から木端面にわたり段部４ｃが形成されている。
【００２４】
この既存外壁１に対して、以下に説明する通り、弾性接着剤１３を介してタイル１２が張り付けられる。
【００２５】
まず、既存外壁１を構成するＡＬＣ板４が破損していないことを確認し、７０ｋｇ／ｃｍ２程度の高圧水を用いてＡＬＣ板４の前面や目地の高圧洗浄を行う。
【００２６】
次いで、ＡＬＣ板４の前面にプライマー５を塗布する。また、ＡＬＣ板４の段部４ｃに５０％モジュラス値が０．２Ｎ／ｍｍ２以下のシーリング材１０をしごき塗りし、さらに溝部４ｂに５０％モジュラス値が０．２Ｎ／ｍｍ２以下のパテ材１１をしごき塗りする（第３図参照）。
【００２７】
シーリング材１０としては、シリコン系シーリング材やウレタン系シーリング材等が用いられる。パテ材１１としては、シリコン系パテ材やウレタン系パテ材等が用いられる。
【００２８】
次いで、ワッシャ９及び皿ビス８によってネット６を外壁１に固定する。このビス８は、該サイディング４を貫通して該柱２又は間柱３にねじ込まれる。
【００２９】
このネット６の目開きは５〜２０ｍｍ程度が好適である。
【００３０】
ワッシャ７は、このネット６の目開きよりも大きい直径を有した略円盤形状のものである。このワッシャ７の中央部にビス挿通孔が設けられている。
【００３１】
このように前面及び目地が処理されたＡＬＣ板４に対して、タイル１２の張り付けを行う。
【００３２】
まず、ＡＬＣ板４に対するタイル１２の割付けを行う。本実施の形態では、１枚のＡＬＣ板４内に収まり、１枚のタイル１２が２枚のＡＬＣ板４を跨ぐことのないようにして板内割付けを行い、ＡＬＣ板４の前面に墨出しを行う。
【００３３】
次に、該ネット６を塗り込めるようにして、５０％モジュラス値が０．２Ｎ／ｍｍ２以下の弾性接着剤１３を塗着する。この弾性接着剤１３としては、変性エポキシ系あるいは変性シリコン系接着剤等を用いることができる。例えば、この弾性接着剤１３としては、株式会社ＩＮＡＸ製「ワンパックボーイＶ１」が挙げられる。
【００３４】
その後、この弾性接着剤層１３の上にタイル１２を押し当てて接着する。その後、必要に応じ目地直しし、検査を行う。さらに、必要に応じ化粧シーリング工事を行い、最終検査を行う。
【００３５】
このようにしてタイル張りされた外壁は、シーリング材１０、パテ材１１及び弾性接着剤１３の５０％モジュラス値が０．２Ｎ／ｍｍ２以下と低いため、ＡＬＣ板４同士の拘束が小さいものとなる。このため、板２や間柱３等の建築躯体が動いたときに、ＡＬＣ板４がその動きに追従する等してＡＬＣ板４に加わる応力が緩和され、ＡＬＣ板４の破損が防止される。特に、ＡＬＣ板４のうちビス８の周りに応力が集中することが回避されるため、当該箇所が破損することが防止される。
【００３６】
本実施の形態では、タイル１２がＡＬＣ板４に板内割付けされている。このため、ＡＬＣ板４間を跨ぐタイル１２によってＡＬＣ板４同士が拘束されることがなく、これによりＡＬＣ板４の破損がより確実に防止される。
【００３７】
本実施の形態において、ＡＬＣ板４の前面にプライマー５を施工した後、さらにＡＬＣ板４の前面に、５０％モジュラス値が０．２Ｎ／ｍｍ２以下の下地調製パテを施工してもよい。この場合、既存外壁１の前面が均されるため、タイル前面が面一に揃った美麗な外壁に仕上げることができる。
【００３８】
第５図は別の実施の形態に係る外壁構造とするための既設外壁の改修方法を説明する斜視図である。本実施の形態では、第１〜４図の場合と異なり、既存外壁１に対して、仕上げ層として塗り材が施工される。
【００３９】
まず、第１〜４図の場合と同様にして、ＡＬＣ板４の損傷の確認、ＡＬＣ板４の前面及び目地の高圧洗浄、ＡＬＣ板４の前面へのプライマー５の塗布、ＡＬＣ板４の段部４ｃ及び溝部４ｂへのシーリング材１０及びパテ材１１（第５図では図示略）のしごき塗りを行う。
【００４０】
次いで、ＡＬＣ板４の前面に、５０％モジュラス値が０．２Ｎ／ｍｍ２以下の下地調製パテ２０を施工する。このとき、該下地調製パテ２０のうち目地部の前側に施工された部分に、溝部４ｂを跨ぐようにして該溝部４ｂよりも幅広のネット６Ａを埋め込む。
【００４１】
この下地調製パテ２０としては、アクリルエマルジョンや、溝部４ｂにしごき塗りした下地パテと同一のもの等が使用される。このネット６Ａとしては、例えばガラスメッシュが使用される。
【００４２】
このようにして施工された下地調整パテ２０の上に、下塗り材２１及び上塗り材２２を塗布する。
【００４３】
この下塗り材２１及び上塗り材２２としては、変性シリコン、エポキシウレタン、アクリルエマルジョン、ポリウレタン等が用いられる。
【００４４】
このようにして塗り仕上げされた外壁は、シーリング材１０及びパテ材１１の５０％モジュラス値が０．２Ｎ／ｍｍ２以下と低いため、ＡＬＣ板４同士の拘束が小さいものとなる。このため、板２や間柱３等の建築躯体が動いたときに、ＡＬＣ板４同士がずれる等してＡＬＣ板４に加わる応力が緩和され、ＡＬＣ板４の破損が防止される。特に、ＡＬＣ板４のうちビス８の周りに応力が集中することが回避されるため、当該箇所が破損することが防止される。
【００４５】
また、本実施の形態にあっては、ＡＬＣ板４と下塗り材２１及び上塗り材２２との間に低モジュラスの不陸調整パテ２０が介在し、該不陸調製パテ２０が伸び追従性を有するため、ＡＬＣ板４の前面が下塗り材２１及び上塗り材２２によって拘束される力は小さい。これにより、建築躯体が動いたときにＡＬＣ板４が破損することが防止される。また、この不陸調製パテ２０により既存外壁１の前面が均されるため、タイル前面が面一に揃った美麗な外壁に仕上げることができる。
【００４６】
第６図（ａ）〜（ｄ）はＡＬＣ板４にタイル１２を割付けた状態を示す正面図である。第６図（ａ）〜（ｄ）はいずれもＡＬＣ板４にタイル１２を板内割付けしている。
【００４７】
第７図〜第２０図は異なる実施の形態に係る外壁構造を示している。
【００４８】
第７図（ａ）、（ｂ）は土台部付近の既存壁面にタイル張りして改修した構造を示す縦断面図及び斜視図である。図中、符号３０は基礎、符号３１は土台、符号３２は仮り止めテープ、符号３３は水切りを示している。
【００４９】
第８図（ａ）、（ｂ）は軒天部付近の既存壁面にタイル張りして改修した構造を示す縦断面図及び斜視図である。図中、符号３５は桁、符号３６は軒天を示している。
【００５０】
第９図（ａ）、（ｂ）はオーバーハング部付近の既存壁面にタイル張りして改修した構造を示す縦断面図及び斜視図である。
【００５１】
第１０図（ａ）、（ｂ）は出隅部付近の既存壁面にタイル張りして改修した構造を示す水平断面図及び斜視図である。符号４Ｃは出隅用の役物ＡＬＣ板を示し、１２Ｃは役物タイルを示す。
【００５２】
第１１図は窓開口部の上側及び下側付近の既存壁面にタイル張りして改修した構造を示す縦断面図、第１２図は第１１図の開口部付近の斜視図である。図中、符号３８はサッシを示している。
【００５３】
第１３図（ａ）、（ｂ）は窓開口部の側方部付近の既存壁面にタイル張りして改修した構造を示す水平断面図及び斜視図である。
【００５４】
第１４図（ａ）、（ｂ）は入隅部付近の既存壁面にタイル張りして改修した構造を示す水平断面図及び斜視図である。
【００５５】
第１５図（ａ）、（ｂ）はパラペット部付近の既存壁面にタイル張りして改修した構造を示す縦断面図及び斜視図である。図中、符号４０は笠木、符号４１はタイル見切りを示している。
【００５６】
第１６図（ａ）、（ｂ）は別の笠木４０Ａを用いたパラペット部付近の改修構造を示す縦断面図及び斜視図である。
【００５７】
第１７図（ａ）、（ｂ）はパラペット部のタイル張り終り部付近を示す水平断面図及び斜視図である。
【実施例】
【００５８】
低モジュラスパテ、ウレタン接着剤、エポキシ接着剤及び樹脂モルタルについて、伸び率（％）と応力（Ｎ／ｍｍ２）との関係を測定した。その結果を第１８図に示す。
【００５９】
実施例１
高さ２４００ｍｍ×横１９９５ｍｍの外枠と、該外枠の上辺から下辺にわたって架け渡された３本の木材とからなる木枠を用意した。この木枠の前面に、縦６０６ｍｍ×横１８２０ｍｍ×厚み３５ｍｍのＡＬＣ板を縦３列×横２行となるように木枠の前面に配列し、木ビスを用いて該木枠に取り付けた。各ＡＬＣ板同士の間には約６ｍｍの間隙を設けた。該間隙にシリコン系シーリング材を充填し、その上から該間隙に上記低モジュラスパテをしごき塗りして、試験体とした。
【００６０】
該試験体を２週間養生した後、ＪＩＳ  Ａ  １４１４（建築用構成材及びその構造部分の性能試験方法）に準じて面内剪断試験を行い、変形時のＡＬＣ板の損傷の有無を目視にて確認した。その結果を表１に示す。
【００６１】
【表１】
2007291683.tif 000003
【００６２】
比較例１
低モジュラスパテに代えて上記ウレタン接着剤を用いたことの他は実施例１と同様にして試験体を作成し、面内剪断試験を行った。その結果を表１に示す。
【００６３】
比較例２
低モジュラスパテに代えて上記エポキシ接着剤を用いたことの他は実施例１と同様にして試験体を作成し、面内剪断試験を行った。その結果を表１に示す。
【００６４】
比較例３
低モジュラスパテに代えて上記樹脂モルタルを用いたことの他は実施例１と同様にして試験体を作成し、面内剪断試験を行った。その結果を表１に示す。
【００６５】
表１から明らかな通り、低モジュラスパテを用いて板間処理を行う場合、中、高モジュラスの接着剤やモルタルを用いて板間処理を行う場合に比べて高い層間変形追従性が得られた。
【図面の簡単な説明】
【００６６】
【図１】実施の形態に係る外壁構造とするための既設外壁の改修方法を説明する図面である。
【図２】実施の形態に係る外壁構造とするための既設外壁の改修方法を説明する図面である。
【図３】第２図のIII−III線に沿う水平断面図である。
【図４】実施の形態に係る外壁構造とするための既設外壁の改修方法を説明するフローである。
【図５】別の実施の形態に係る外壁構造とするための既設外壁の改修方法を説明する斜視図である。
【図６】ＡＬＣ板４にタイル１２を割付けた状態を示す正面図である。
【図７】（ａ）は土台部付近の既存壁面にタイル張りして改修した構造を示す縦断面図、（ｂ）はその斜視図である。
【図８】（ａ）は軒天部付近の既存壁面にタイル張りして改修した構造を示す縦断面図、（ｂ）はその斜視図である。
【図９】（ａ）はオーバーハング部付近の既存壁面にタイル張りして改修した構造を示す縦断面図、（ｂ）はその斜視図である。
【図１０】（ａ）は入隅部付近の既存壁面にタイル張りして改修した構造を示す水平断面図、（ｂ）はその斜視図である。
【図１１】開口部付近の既存壁面にタイル張りして改修した構造を示す縦断面図である。
【図１２】第１１図の開口部付近の斜視図である。
【図１３】（ａ）は別の開口部付近の既存壁面にタイル張りして改修した構造を示す水平断面図、（ｂ）はその斜視図である。
【図１４】（ａ）は入隅部付近の既存壁面にタイル張りして改修した構造を示す水平断面図、（ｂ）はその斜視図である。
【図１５】（ａ）はパラペット部付近の既存壁面にタイル張りして改修した構造を示す縦断面図、（ｂ）はその斜視図である。
【図１６】（ａ）は別の笠木を用いたパラペット部付近の改修構造を示す縦断面図、（ｂ）はその斜視図である。
【図１７】（ａ）はパラペット部のタイル張り終り部付近を示す縦断面図、（ｂ）はその斜視図である。
【図１８】エポキシ接着剤、樹脂モルタル、ウレタン接着剤及び本実施の形態で用いられる弾性接着剤１３の伸び率（％）と応力（Ｎ／ｍｍ２）との関係を示す図面である。
【符号の説明】
【００６７】
１  既存外壁
２  柱
３  間柱
４  ＡＬＣ板
４ａ  面取り部
４ｂ  溝部
４ｃ  段部
５  プライマー
６，６Ａ  ネット
８  ビス
９  ワッシャ
１０  シーリング材
１１  パテ材
１２  タイル
１３  弾性接着剤
２０  下地調整パテ
２１  下塗り材
２２  上塗り材
【図１】
2007291683.tif 000004
【図２】
2007291683.tif 000005
【図３】
2007291683.tif 000006
【図４】
2007291683.tif 000007
【図５】
2007291683.tif 000008
【図６】
2007291683.tif 000009
【図７】
2007291683.tif 000010
【図８】
2007291683.tif 000011
【図９】
2007291683.tif 000012
【図１０】
2007291683.tif 000013
【図１１】
2007291683.tif 000014
【図１２】
2007291683.tif 000015
【図１３】
2007291683.tif 000016
【図１４】
2007291683.tif 000017
【図１５】
2007291683.tif 000018
【図１６】
2007291683.tif 000019
【図１７】
2007291683.tif 000020
【図１８】
2007291683.tif 000021